(57)【要約】      （修正有）【課題】低温時における取り扱い性や滑り性を改善し、氷点下、例えば−５℃の作業環境下でも、受口への差口の挿入を容易に行うことができるゴム輪継手接合用滑剤を提供する。【解決手段】ゴム輪１１が装着された受口１２に差口１３を挿入して接続する際に使用する滑剤Ｓであって、水を主体とした滑剤１００重量部中に、ポリアクリル酸塩を５．０〜１０．０重量部、グリセリンを１０．０〜２０．０重量部、油脂を０．１〜１．０重量部、さらに、必要に応じて防腐剤を０．１〜１．０重量部、酸化防止剤を０．１〜１．０重量部、消泡剤を０．０１〜０．１重量部含んでいる。【選択図】    図１
2004217852.tif 000002
【特許請求の範囲】
【請求項１】
ゴム輪が装着された受口に差口を挿入して接続する際に使用する滑剤であって、水を主体とした滑剤１００重量部中に、ポリアクリル酸塩を５．０〜１０．０重量部、グリセリンを１０．０〜２０．０重量部、油脂を０．１〜１．０重量部含んでいることを特徴とするゴム輪継手接合用滑剤。
【発明の詳細な説明】
【０００１】
【発明の属する技術分野】
本発明は、ゴム輪継手接合用滑剤に関し、詳しくは、ゴム輪が装着された受口に差口を挿入して接続する際に使用する滑剤であって、例えば、水道管路における配管の接続時に好適なゴム輪継手接合用滑剤に関する。
【０００２】
【従来の技術】
一般に、ゴム輪が装着された受口に差口を挿入して接続するときには、ゴム輪の内周面と差口の外周面とにそれぞれ滑剤を塗布し、両者の滑りを良くした状態で差口を受口の奥部まで挿入するようにしている。ここで使用する滑剤として、従来から各種組成のものが提案されており、例えば、炭素数８〜２４の脂肪酸のアルカリ金属等の石鹸と、動植物油、鉱物油等の油性剤とを含有するペースト状乃至粘性液状の滑剤が知られている（例えば、特許文献１参照。）。
【０００３】
【特許文献１】
特公平４−１７９６号公報
【０００４】
【発明が解決しようとする課題】
しかしながら、従来の滑剤は、いずれも低温時の滑り性に問題があり、寒冷時における配管施工、例えば氷点下となる時期に配管施工を行う際には、滑剤が硬化して塗布性や滑り性が低下し、受口の奥部まで差口を挿入する作業が困難となっていた。
【０００５】
そこで本発明は、低温時における取り扱い性や滑り性を改善し、氷点下、例えば−５℃の作業環境下でも、受口への差口の挿入を容易に行うことができるゴム輪継手接合用滑剤を提供することを目的としている。
【０００６】
【課題を解決するための手段】
上記目的を達成するため、本発明のゴム輪継手接合用滑剤は、ゴム輪が装着された受口に差口を挿入して接続する際に使用する滑剤であって、水を主体とした滑剤１００重量部中に、ポリアクリル酸塩を５．０〜１０．０重量部、グリセリンを１０．０〜２０．０重量部、油脂を０．１〜１．０重量部含んでいることを特徴としている。
【０００７】
【発明の実施の形態】
図１は本発明のゴム輪継手接合用滑剤の使用対象となる受口と差口との関係を示す断面図、図２は接続状態を示す断面図である。ゴム輪継手接合用の滑剤Ｓは、図１に示すように、ゴム輪１１を内周に装着した受口１２に差口１３を挿入する際に、ゴム輪１１の内面と差口１３の外面との摩擦抵抗を低下させるため、ゴム輪１１の部分及び差口１３の外周に塗布するものである。
【０００８】
本発明における滑剤の成分は、前述の通り、水を主体とした滑剤１００重量部中に、ポリアクリル酸塩を５．０〜１０．０重量部、グリセリンを１０．０〜２０．０重量部、油脂を０．１〜１．０重量部を含むものであり、その他の添加剤として、防腐剤を０．１〜１．０重量部、酸化防止剤を０．１〜１．０重量部、消泡剤を０．０１〜０．１重量部を加えることができる。
【０００９】
前記ポリアクリル酸塩は、ナトリウム塩、カリウム塩、トリエタノールアミン塩等を使用することができ、特に制限されるものではないが、入手容易性の点等を考慮すると、一般的なナトリウム塩を使用することが好ましい。また、ポリアクリル酸塩としては、重量平均分子量が２万〜１０００万、好ましくは１００万〜７００万のものを用いることが望ましい。このポリアクリル酸塩の含有量が少ないと、低温時における十分な滑り性（摩擦力低下）を得ることが困難となり、ポリアクリル酸塩が多いと粘度が高くなってゴム輪等への塗布が困難となる。
【００１０】
分子量が比較的小さく親水性の高い前記グリセリンは、ポリアクリル酸塩や油脂を水中に分散させるためのものであって、このグリセリンの含有量が少ないと乾燥して固化しやすくなり、また、ポリアクリル酸塩や油脂を十分に分散できなくなる。逆にグリセリンが多いと、粘着力が強くなって塗布性が損なわれる。
【００１１】
前記油脂は、滑り性を向上させるためのものであって、流動パラフィンやシリコンオイル、セチルアルコール、ステアリルアルコール等を使用することができる。この油脂の含有量が少ないと滑り性が低下し、多いと滑剤中で一部が分離して均質性が損なわれる。
【００１２】
また、前記防腐剤、酸化防止剤及び消泡剤は、必要に応じて添加されるものであって、防腐剤や酸化防止剤としては安息香酸やＬ‐アスコルビン酸等を使用することができ、消泡剤としては、植物性油脂、炭酸カルシウム、シリコーン消泡剤、ポリエーテル系消泡剤等を使用することができる。これらの添加剤は、各添加剤の効果が得られる範囲で、かつ、滑剤の性能を損なわない範囲で添加することができる。
【００１３】
このように、ポリアクリル酸塩、グリセリン及び油脂を有効成分とし、この有効成分を水中に合計で２０〜３０重量部含有する本発明の滑剤は、淡黄色の粘稠性を有する液体であって、ｐＨは９〜１０の範囲である。粘度は、前記各成分の配合量を調節することにより、２０℃において８０００〜９０００［ｍＰａ・ｓ］、０℃において１２０００〜１４０００［ｍＰａ・ｓ］の範囲になるように調整される。この滑剤は、ポリアクリル酸塩の作用によって低温状態でも固化することなく、適度な粘性を有する液体状態を保持しているので、ゴム輪等への塗布も容易に行えるとともに、ゴム輪１１の内面と差口１３の外面との摩擦抵抗も十分に低下させることができる。また、これらの成分は、人体に対して無害、無毒なものを使用することができるので、上水道の配管の接続に最適である。
【００１４】
【実施例】
ポリアクリル酸ナトリウムを８重量部、グリセリンを１５重量部、油脂として流動パラフィンを０．５重量部、防腐剤及び酸化防止剤として安息香酸を０．５重量部、消泡剤としてシリコーン消泡剤を０．０５重量部を水に溶解、分散させて１００重量部とした滑剤を製作した。この滑剤は、ｐＨが９．５であり、２０℃での粘度が８４００［ｍＰａ・ｓ］、０℃での粘度が１３０００［ｍＰａ・ｓ］であった。この滑剤を、呼び径が１００の硬質塩化ビニル管における受口内周のゴム輪と差口とに刷毛で塗布した後、差口を受口内部に１３０ｍｍ挿入し、このときの挿入抵抗を測定した。その結果、２０℃での挿入抵抗は最大で約１００Ｐａであり、−５℃での挿入抵抗は最大で約１１０Ｐａであった。また、−５℃においても、滑剤が固化していないので、ゴム輪や差口への滑剤の塗布は問題なく行うことができた。
【００１５】
【発明の効果】
以上説明したように、本発明のゴム輪継手接合用滑剤によれば、常温時は勿論、低温時においても十分な塗布性及び滑り性を有しているので、例えば−５℃の作業環境下でも、受口への差口の挿入を容易に行うことができる。
【図面の簡単な説明】
【図１】本発明のゴム輪継手接合用滑剤の使用対象となる受口と差口との関係を示す断面図である。
【図２】受口と差口との接続状態を示す断面図である。
【符号の説明】
１１…ゴム輪、１２…受口、１３…差口、Ｓ…ゴム輪継手接合用の滑剤
【図１】
2004217852.tif 000003
【図２】
2004217852.tif 000004